왕겨 실리카 를 얻 기 위해 먼저 왕겨 를 질소 분위기 에서 1 , 000 ℃, 5 시간 의 가열 조건 으로 가열 하 여 탄화물 을 수득 하 였 다 . 수득 된 탄화물 은 40 중량 % 농도 의 불 산 수용액 에 24 시간 침지 하 여 산 처리 를 진행 한 후 , 물 과 에탄올 을 이용 하 여 pH 7 이 될 때 까지 세정 한 후 , 이 를 여과 하 여 평균 입경 20 ㎜ 의 왕겨 실리카 를 수득 하 였 다 .